(57)【要約】【課題】ブロッキングや成形不良が防止されていると共にフィルム成形容器を多数並べる際に容器のまとわりつきが抑制されており、取扱いが良好なフィルム成形容器を提供する。【解決手段】片面に滑剤が塗布された第１樹脂フィルムを前記滑剤が露出する態様で接着層を介して第２樹脂フィルムに貼り合わせて得られるフィルムシートを、前記滑剤塗布面が同じ向きとなるように複数枚積層してプレス成形することにより、複数個が同時形成されるフィルム成形容器であって、  前記滑剤は、ワックスと一価又は多価アルコールの脂肪酸エステルとを含有するワックス組成物であって、前記ワックス組成物中の前記脂肪酸エステルの含有量が０．５〜５質量％であることを特徴とするフィルム成形容器。【選択図】なし【特許請求の範囲】
【請求項１】
片面に滑剤が塗布された第１樹脂フィルムを前記滑剤が露出する態様で接着層を介して第２樹脂フィルムに貼り合わせて得られるフィルムシートを、前記滑剤塗布面が同じ向きとなるように複数枚積層してプレス成形することにより、複数個が同時形成されるフィルム成形容器であって、
前記滑剤は、ワックスと一価又は多価アルコールの脂肪酸エステルとを含有するワックス組成物であって、前記ワックス組成物中の前記脂肪酸エステルの含有量が０．５〜５質量％であることを特徴とするフィルム成形容器。
【請求項２】
前記ワックスは、カルナバワックスである、請求項１に記載のフィルム成形容器。
【請求項３】
前記接着層は、ポリエステル系樹脂を含有する、請求項１又は２に記載のフィルム成形容器。
【請求項４】
第１樹脂フィルム及び第２樹脂フィルムの少なくとも一方が、ポリエチレンテレフタレートである、請求項１〜３のいずれかに記載のフィルム成形容器。
【請求項５】
第２樹脂フィルムが帯電防止加工されたポリエチレンテレフタレートであり、第２樹脂フィルムが外側に位置するように形成された、請求項１〜４のいずれかに記載のフィルム成形容器。
【発明の詳細な説明】
【技術分野】
【０００１】
本発明はフィルム成形容器に関し、特に惣菜、ケーキ等の食品を収容する襞付きフィルム成形容器に関する。
【背景技術】
【０００２】
弁当の惣菜、ケーキ等を収容する襞付き成形容器の材料には、アルミニウム等の金属箔、ポリプロピレン等の樹脂フィルム、紙シート又はこれらの２種以上を貼り合わせた物が使用されている。なお、近年では、電子レンジでの加熱が可能な樹脂フィルム製のものが主流となっている。これらのフィルム成形容器は、家庭用として使用されているが、近年では、食品業における業務用の用途が拡大している。
【０００３】
フィルム成形容器は、例えば、複数枚のフィルムシートを積層し、複数の形成容器を一気にプレス成形することにより得ている（特許文献１）。例えば、各々の両表面がコロナ処理された複数枚の二軸延伸ポリプロピレンフィルムを積層する工程と、前記積層された二軸延伸ポリプロピレンフィルムを一体として加熱成型する工程とを備えた、熱成型方法により形成された容器が開示されている（引用文献２）。また、少なくとも一方の表面に離型性塗膜が設けられた複数枚の合成樹脂シートを積層し、前記積層された合成樹脂シートを一体として加熱押圧成型することにより得られる食品収容用簡易容器が開示されている（引用文献３）。
【０００４】
複数個のフィルム形成容器を同時成形する場合には、フィルム成形容器どうしの離型性（剥離性）が低いと、重なったフィルム成形容器が互いに剥がれない不具合（ブロッキング）が生じる。
【特許文献１】特開２００３−２２６３２４号公報
【特許文献２】特開平６−３２８５５２号公報
【特許文献３】特開２００５−６７６４５号公報
【発明の開示】
【発明が解決しようとする課題】
【０００５】
現在では、技術の改良により上記ブロッキングの問題はほぼ改善されているが、剥離時に静電気を帯びて取扱い難いという問題がある。即ち、一気にプレス成形された１０〜１００枚程度のフィルム成形容器を家庭内で数枚ずつ使用する際には余り気にならないが、業務用として多数のフィルム成形容器を剥離して並べる際にフィルム成形容器が作業者の手や衣服にまとわりついたり、フィルム成形容器が作業台上に整然と並べられないという問題がある。
【０００６】
静電気を防止するためには、十分な滑剤やアンチブロッキング剤をフィルム表面に塗工すればよいが、その方法では製造工程において滑り過ぎるが故に別の不具合が生じる。例えば、プレス成形する前工程では、多数枚のフィルムシートを重ねてプレス金型に搬送充填するが、その際に滑り過ぎて積層体からずれるフィルムシートが発生し金型に納まらない状態となったり、プレス金型に搬送する際に脱落するフィルムシートが発生したりして成形不良の原因となっている。
【０００７】
従って、フィルムの滑り性についてはブロッキングや成形不良を防止できる範囲で留めておく必要があり、フィルムの滑り性に影響を与えることなく静電気を防止する技術を別途開発することが課題となっている。
【０００８】
本発明は、上記の課題を解決するものである。即ち、ブロッキングや成形不良が防止されていると共にフィルム成形容器を多数並べる際に容器のまとわりつきが抑制されており、取扱いが良好なフィルム成形容器を提供することを目的とする。
【課題を解決するための手段】
【０００９】
本発明者は、上記目的を達成すべく鋭意研究を重ねた結果、特定の滑剤を塗布する場合には上記目的を達成できることを見出し、本発明を完成するに至った。
【００１０】
即ち、本発明は、下記のフィルム成形容器に関する。
１．片面に滑剤が塗布された第１樹脂フィルムを前記滑剤が露出する態様で接着層を介して第２樹脂フィルムに貼り合わせて得られるフィルムシートを、前記滑剤塗布面が同じ向きとなるように複数枚積層してプレス成形することにより、複数個が同時形成されるフィルム成形容器であって、
前記滑剤は、ワックスと一価又は多価アルコールの脂肪酸エステルとを含有するワックス組成物であって、前記ワックス組成物中の前記脂肪酸エステルの含有量が０．５〜５質量％であることを特徴とするフィルム成形容器。
２．前記ワックスは、カルナバワックスである、上記項１に記載のフィルム成形容器。
３．前記接着層は、ポリエステル系樹脂を含有する、上記項１又は２に記載のフィルム成形容器。
４．第１樹脂フィルム及び第２樹脂フィルムの少なくとも一方が、ポリエチレンテレフタレートである、上記項１〜３のいずれかに記載のフィルム成形容器。
５．第２樹脂フィルムが帯電防止加工されたポリエチレンテレフタレートであり、第２樹脂フィルムが外側に位置するように形成された、上記項１〜４のいずれかに記載のフィルム成形容器。
【００１１】
以下、本発明のフィルム成形容器について詳細に説明する。
【００１２】
本発明のフィルム成形容器は、片面に滑剤が塗布された第１樹脂フィルムを前記滑剤が露出する態様で接着層を介して第２樹脂フィルムに貼り合わせて得られるフィルムシートを、前記滑剤塗布面が同じ向きとなるように複数枚積層してプレス成形することにより、複数個が同時形成されるフィルム成形容器であって、
前記滑剤は、ワックスと一価又は多価アルコールの脂肪酸エステルとを含有するワックス組成物であって、前記ワックス組成物中の前記脂肪酸エステルの含有量が０．５〜５質量％であることを特徴とする。
【００１３】
上記特徴を有する本発明のフィルム成形容器は、特に上記滑剤が塗布されていることにより、複数個が同時形成されるフィルム成形容器であるものの、使用時にはフィルム成形容器どうしが剥離され易く、しかも多数のフィルム成形容器を並べて作業する際に静電気に基づくフィルム成形容器のまとわりつきが抑制されており取扱い性が良好である。
【００１４】
本発明のフィルム成形容器は、第１樹脂フィルムと第２樹脂フィルムとを有する。第１樹脂フィルム及び第２樹脂フィルムとしては限定されず、例えば、ポリプロピレン、ポリエチレンテレフタレート、ポリブチレンテレフタレート、又はそれらの二軸延伸フィルム等が挙げられる。これらの樹脂フィルムの中でも、特にポリエチレンテレフタレートが好ましい。第１樹脂フィルム及び第２樹脂フィルムは、どちらがフィルム成形容器の内側又は外側に位置してもよい。
【００１５】
ポリエチレンテレフタレートフィルムとしては、厚み、粗度、透明性、加工性、収縮率等の物性値が制御されたものが市販されている。また、表面に帯電防止剤を塗工したり帯電防止剤を練り込んだりした帯電防止フィルムも知られている。この帯電防止フィルムは取扱い性を向上させる効果が認められるが、帯電防止剤の塗工面や練り込まれた帯電防止剤が食品に直接接触するのは好ましくないため、市販の帯電防止フィルムを用いる場合には、フィルム成形容器の外側に位置するように設定することが好ましい。
【００１６】
第１樹脂フィルム及び第２樹脂フィルムとしては、着色フィルムや印刷フィルムを用いてもよく、印刷フィルムの場合は印刷面を接着層側にすると好ましい。
【００１７】
また、第１樹脂フィルムと第２樹脂フィルムの間に、必要に応じて、更に樹脂シートや紙シートを配置してもよい。挟持する樹脂シートや紙シートは、所望の特性に応じて材質、厚さ等を適宜選択する。
【００１８】
本発明のフィルム成形容器は、第１樹脂フィルムの片面に滑剤が塗布されている。滑剤塗布面は、第２樹脂フィルムに貼着した際に露出する面（つまり、接着面とは異なる）である。そして、当該滑剤は、ワックスと一価又は多価アルコールの脂肪酸エステルとを含有するワックス組成物であって、通常は主剤（ワックス）と副剤（脂肪酸エステル）とを十分に混合することにより調製する。
【００１９】
ワックスとしては、例えば、マイクロクリスタリンワックス、酸化マイクロクリスタリンワックス、パラフィン、酸化パラフィン、モンタンワックス等の鉱物系ワックス；ポリエチレンワックス、ポリプロピレンワックス、酸化ポリエチレンワックス、酸化ポリプロピレンワックス、塩素化ポリエチレンワックス、塩素化ポリプロピレンワックス、エチレン−アクリル酸共重合体ワックス、エチレン−酢酸ビニル共重合体ワックス、ポリカーボネートワックス等の合成ワックス；漆ロウ、密ロウ、白ロウ、木蝋、鯨蝋、ワセリン、ラノリン、カルナバワックス、ケーンワックス、キャンデリラワックス、セラックワックス、ライスワックス、シュガーワックス等の天然系ワックスなどが挙げられる。これらのワックスの中でも、カルナバワックス等の天然系ワックスが好ましい。
【００２０】
一価又は多価アルコールの脂肪酸エステルとしては、例えば、ステアリン酸ｎ−ブチル、水添ロジンメチルエステル、セバチン酸ジブチル＜ｎ−ブチル＞、セバチン酸ジオクチル＜２エチルヘキシル、ｎ−オクチル共＞、グリセリン脂肪酸エステル（例えば、グリセリンラクトステアリル）、ペンタエリスリトールのステアリン酸エステル（例えば、ペンタエリスリトールテトラステアレート）、ソルビタン脂肪酸エステル（例えば、ソルビタンラウレート、ソルビタンパルミレート、ソルビタンステアレート等）、ポリエチレングリコール脂肪酸エステル（例えば、ポリエチレングリコールモノステアレート、ポリエチレングリコールジラウレート、ポリエチレングリコールモノオレエート、ポリエチレングリコールジオレエート、ポリエチレングリコールヤシ脂肪酸エステル、ポリエチレングリコールトール油脂肪酸エステル等）、エタンジオールモンタン酸エステル、１，３ブタンジオールモンタン酸エステル、ジエチレングリコールステアリン酸エステル、プロピレングリコール脂肪酸エステルなどが挙げられる。これらの脂肪酸エステルの中でも、グリセリン脂肪酸エステルやソルビタン脂肪酸エステル等の食品用脂肪酸エステルが好ましく、特にソルビタンラウレートが好ましい。
【００２１】
ワックス組成物には、本発明の効果を損なわない範囲で、公知の配合剤、例えば、顔料、充填剤、酸化防止剤、安定剤、紫外線吸収剤等を添加してもよい。
【００２２】
ワックス組成物中の上記脂肪酸エステルの含有量は０．５〜５質量％であればよいが、特に１〜４質量％が好ましい。０．５質量％未満では静電気防止効果が十分ではなく、５質量％を超えるとブロッキングが生じやすくなる。
【００２３】
第１樹脂フィルムに滑剤（ワックス組成物）を塗布する際は、滑剤の質量の３０〜５０質量％程度の溶媒（エタノール等）を加えて流動性を与えて第１樹脂フィルムへ印刷し、加熱や乾燥により溶媒を揮発させる方法が好ましい。
【００２４】
第１樹脂フィルムと第２樹脂フィルムを貼着する接着層は限定されないが、特にポリエステル系樹脂を含むことが好ましい。このような熱硬化性樹脂を含むことにより、プレス成形時に加熱賦型することで所望の容器形状が形成され易く、しかもプレス成形後も当該形状を維持し易い。
【００２５】
本発明のフィルム成形容器は、片面に滑剤が塗布された第１樹脂フィルムを前記滑剤が露出する態様で接着層を介して第２樹脂フィルムに貼り合わせて得られるフィルムシートを、前記滑剤塗布面が同じ向きとなるように複数枚積層（例えば、１０〜１００枚程度）してプレス成形することにより、複数個を同時形成する。
【００２６】
上記フィルムシートとしては、例えば、第２樹脂フィルムに第１樹脂フィルムが接着層を介して積層されており、第１樹脂フィルム上に露出するように滑剤が塗布されている態様が好ましい。この場合、第１樹脂フィルムと第２樹脂フィルムのどちらを容器の内側又は外側に設定しても良いが、第２樹脂フィルムとして市販の帯電防止フィルムを用いる場合には、第２樹脂フィルムを外側（食品と接触しない側）に設定することが好ましい。
【００２７】
上記フィルムシートは、複数枚（１０〜１００枚程度）を積層した状態でプレス成形する。このとき、プレス後のフィルム成形容器の剥離性を考慮して、フィルムシートの向きを揃えて積層することが好ましい。つまり、本発明では滑剤塗布面が同じ向きとなるようにフィルムシートを複数枚積層する。
【００２８】
積層されたフィルムシートは、例えば、所望の大きさの円形に打ち抜かれた後、加熱成形金型（雄型・雌型）を用いて加熱成形する。金型の形状はフィルム成形容器の種類に応じて適宜設定する。また、加熱温度はフィルムや接着層の種類により所望の形状の成形性及び保持性に基づき適宜設定する。例えば、第１樹脂フィルムが雄型面に来るように配置し、雄型を加熱しながら逆円錐台形のフィルム成形容器を同時プレス成形する。これにより複数個のフィルム成形容器が同時に得られる。
【発明の効果】
【００２９】
本発明のフィルム成形容器は、特に上記滑剤が塗布されていることにより、複数個が同時形成されるフィルム成形容器であるものの、使用時にはフィルム成形容器どうしが剥離され易く、しかも多数のフィルム成形容器を並べて作業する際に静電気に基づくフィルム成形容器のまとわりつきが抑制されており取扱い性が良好である。
【発明を実施するための最良の形態】
【００３０】
以下に実施例及び比較例を示して本発明を具体的に説明する。但し、本発明は実施例に限定されない。
【００３１】
実施例１、２、４〜６及び比較例１、２、４、５
厚さ１２μｍの二軸延伸ポリエチレンテレフタレートフィルムの片面に表１に示す滑剤を塗布したものを第１樹脂フィルムとした。滑剤は、滑剤の質量に対して３５質量％のエタノールを溶媒として加えたものを、滑剤塗布量が０．３ｇ／ｍ２となるように塗布した。
【００３２】
厚さ１２μｍの二軸延伸ポリエチレンテレフタレートフィルムを第２樹脂フィルムとして用意した。
【００３３】
第１樹脂フィルムの滑剤を塗布していない面に、ポリエステル系樹脂を接着層として設けて（５ｇ／ｍ２）、第２樹脂フィルムをドライラミネーションにより貼着してフィルムシートを作製した。
【００３４】
実施例３
厚さ１６μｍの二軸延伸ポリブチレンテレフタレートフィルムを第１樹脂フィルムとした以外は、実施例１と同様にしてフィルムシートを得た。
【００３５】
比較例３
滑剤塗布量が０．６ｇ／ｍ２となるように塗布した以外は、比較例２と同様にしてフィルムシートを得た。
【００３６】
【表１】
2010111423.tif 000002
〔表１中、副剤量は滑剤中の含有量（質量％）を示す。〕
【００３７】
試験例１
実施例及び比較例で得られたフィルムシートを、それぞれ４２枚ずつ重ねた後、直径１００ｍｍの円形に打ち抜き、雌雄の加熱成形金型によりプレス成形した。即ち、第１樹脂フィルムが雄型面に来るように配置し、雄型を１２０℃に加熱しながら底径が４５ｍｍの逆円錐台形の４２個のフィルム成形容器を一気にプレス成形した。
【００３８】
上記４２個のフィルム成形容器の積層体をそれぞれ３０個ずつ作製し、ブロッキング製と作業性を評価した。評価は、温度２３℃、湿度３５％の条件で実施した。結果を表２に示す。
【００３９】
但し、比較例３はフィルムシート積層体が滑ってしまいプレス成形ができなかったので、評価は行わなかった。
（ブロッキング性）
４２個のフィルム成形容器の積層体を一気にプレス成形したものを、底部を下にして片手で持ち、もう一方の手で一番上のフィルム成形容器より順番に、素手で１枚ずつ剥がした。１０個のプレス成型体の上部よりそれぞれ１０枚を剥がし、次のように評価した。
・重なったフィルム成形容器が容易に剥がれず、２枚連結したものが発生した：×
・重なったフィルム成形容器が容易に剥がれにくい：△
・重なったフィルム成形容器が容易に剥がれる：○
（作業性１）
ステンレス製の作業台の上に油性マジックで線を引き、４×４のブロック（各ブロックは７０ｍｍ角）を描いた。フィルム成形容器を剥がしながら各ブロックに１枚ずつ素手で置いていき、１５秒後の状態を次のように評価した。
・１２個以上置け、且つ、ブロック外にはみだしていない容器が１０個以上：○
・８個以上置け、且つ、ブロック外にはみだしていない容器が６個以上：△
・置けた数が７個以下、又は、ブロック外にはみだしていない容器が５個以下：×
（作業性２）
塩化ビニル製の作業台の上に油性マジックで線を引き、４×４のブロック（各ブロックは７０ｍｍ角）を描いた。フィルム成形容器を剥がしながら各ブロックに１枚ずつ両手にポリエチレン手袋をはめた状態で並べていき、１５秒後の状態を次のように評価した。
・１２個以上置け、且つ、ブロック外にはみだしていない容器が１０個以上：○
・８個以上置け、且つ、ブロック外にはみだしていない容器が６個以上：△
・置けた数が７個以下、又は、ブロック外にはみだしていない容器が５個以下：×
【００４０】
【表２】
2010111423.tif 000003
【００４１】
表２の結果から明らかなように、本発明のフィルム成形容器は、ブロッキング性や各種作業性に優れている。